(57)【要約】【課題】露光メモリが抑えられた電子写真感光体を得ることができる製造方法、および高品質の画像を得ることができる画像形成装置を提供する。【解決手段】導電性基体上に感光層または電荷発生層が形成された電子写真感光体の製造方法において、少なくともフタロシアニン化合物、結着樹脂および溶剤を含む混合物を、ゲージ圧で０ｋｇ／ｃｍ2 を超えて３．０ｋｇ／ｃｍ2 以下の加圧下で撹拌して塗布液を調製し、該塗布液を導電性基体等の上に塗布し、乾燥させることにより感光層または電荷発生層を形成する。【選択図】図１
2007193265.tif 000002
【特許請求の範囲】
【請求項１】
導電性基体上に、フタロシアニン化合物、電荷輸送剤および結着樹脂を含む感光層が形成された電子写真感光体の製造方法において、
フタロシアニン化合物、電荷輸送剤、結着樹脂および溶剤を含む混合物を、ゲージ圧で０ｋｇ／ｃｍ2 を超えて３．０ｋｇ／ｃｍ2 以下の加圧下で撹拌して塗布液を調製し、
該塗布液を導電性基体上に塗布し、乾燥させることにより感光層を形成することを特徴とする電子写真感光体の製造方法。
【請求項２】
導電性基体上に、フタロシアニン化合物および結着樹脂を含む電荷発生層と、電荷輸送剤および結着樹脂を含む電荷輸送層とが形成された電子写真感光体の製造方法において、
フタロシアニン化合物、結着樹脂および溶剤を含む混合物を、ゲージ圧で０ｋｇ／ｃｍ2 を超えて３．０ｋｇ／ｃｍ2 以下の加圧下で撹拌して塗布液を調製し、
該塗布液を導電性基体または電荷輸送層上に塗布し、乾燥させることにより電荷発生層を形成することを特徴とする電子写真感光体の製造方法。
【請求項３】
フタロシアニン化合物が、無金属フタロシアニンである、請求項１または２に記載の電子写真感光体の製造方法。
【請求項４】
形成された感光層または電荷発生層が、下記式（Ｉ）を満足する、請求項３に記載の電子写真感光体の製造方法。
Ａ／（Ｃ・ｄ）＞３．００×１０4   ・・・（Ｉ）
式（Ｉ）中、Ａは、感光層または電荷発生層の７００ｎｍにおける吸光度であり、Ｃは、感光層または電荷発生層中の無金属フタロシアニンの含有量（質量％）であり、ｄは、感光層または電荷発生層の厚さ（ｍ）である。
【請求項５】
フタロシアニン化合物が、オキソチタニルフタロシアニンである、請求項１または２に記載の電子写真感光体の製造方法。
【請求項６】
形成された感光層または電荷発生層が、下記式（II）を満足する、請求項５に記載の電子写真感光体の製造方法。
Ａ／（Ｃ・ｄ）＞１．７５×１０4   ・・・（II）
式（II）中、Ａは、感光層または電荷発生層の７００ｎｍにおける吸光度であり、Ｃは、感光層または電荷発生層中のオキソチタニルフタロシアニンの含有量（質量％）であり、ｄは、感光層または電荷発生層の厚さ（ｍ）である。
【請求項７】
電荷輸送剤が、正孔輸送剤を含み、
正孔輸送剤のイオン化ポテンシャル（ＩＰH ）とフタロシアニン化合物のイオン化ポテンシャル（ＩＰP ）との差（ＩＰH −ＩＰP ）が、０．１０〜０．４０ｅＶである、請求項１〜６のいずれかに記載の電子写真感光体の製造方法。
【請求項８】
請求項１〜７のいずれかに記載の製造方法によって得られた電子写真感光体と、
電子写真感光体の表面を帯電させる帯電手段と、
電子写真感光体の表面を露光して静電潜像を形成する露光手段と、
静電潜像をトナー像として現像する現像手段と、
トナー像を電子写真感光体から被転写体へ転写する転写手段とを有し、かつ、
電子写真感光体の表面の電荷を除去する除電手段を有しない、画像形成装置。
【発明の詳細な説明】
【技術分野】
【０００１】
本発明は、電子写真感光体の製造方法および画像形成装置に関する。
【背景技術】
【０００２】
画像形成装置においては、電子写真感光体の表面を帯電させる帯電工程と、電子写真感光体の表面を露光して静電潜像を形成する露光工程と、静電潜像をトナー像として現像する現像工程と、トナー像を電子写真感光体から被転写体へ転写する転写工程と、電子写真感光体の表面の電荷を除去する除電工程とを、繰り返し行う。そのため、前回の露光工程で露光された部分の電位（明電位）が影響し、次の帯電工程を経ても、前回で露光された部分が所望する帯電電位（暗電位）に到らない場合がある。暗電位が低いまま次の露光工程で露光した場合、明電位も低下してしまう。この現象は露光メモリと呼ばれる。
【０００３】
露光メモリがある部分と、露光メモリがない部分とでは、画像濃度が変わってしまい、高品質の画像が得られない。特に、正帯電単層型電子写真感光体のように電子輸送距離が長い電子写真感光体においては、露光メモリが顕著に現れる。これは正孔輸送剤に比べて電子輸送剤の移動度が小さいためである（特許文献１参照）。
【０００４】
また、最近では、画像形成装置の小型化、イニシャルコストダウンのため、除電工程のない画像形成装置が求められている。しかし、除電工程のない画像形成装置においては露光メモリが顕著に現れる。
【特許文献１】特開２００１−３０５７５５号公報
【発明の開示】
【発明が解決しようとする課題】
【０００５】
よって、本発明の目的は、露光メモリが抑えられた電子写真感光体を得ることができる製造方法、および高品質の画像を得ることができる画像形成装置を提供することにある。
【課題を解決するための手段】
【０００６】
本発明の電子写真感光体の製造方法は、導電性基体上に、フタロシアニン化合物、電荷輸送剤および結着樹脂を含む感光層が形成された電子写真感光体の製造方法において、フタロシアニン化合物、電荷輸送剤、結着樹脂および溶剤を含む混合物を、ゲージ圧で０ｋｇ／ｃｍ2 を超えて３．０ｋｇ／ｃｍ2 以下の加圧下で撹拌して塗布液を調製し、該塗布液を導電性基体上に塗布し、乾燥させることにより感光層を形成することを特徴とする。
【０００７】
本発明の電子写真感光体の製造方法は、導電性基体上に、フタロシアニン化合物および結着樹脂を含む電荷発生層と、電荷輸送剤および結着樹脂を含む電荷輸送層とが形成された電子写真感光体の製造方法において、フタロシアニン化合物、結着樹脂および溶剤を含む混合物を、ゲージ圧で０ｋｇ／ｃｍ2 を超えて３．０ｋｇ／ｃｍ2 以下の加圧下で撹拌して塗布液を調製し、該塗布液を導電性基体または電荷輸送層上に塗布し、乾燥させることにより電荷発生層を形成することを特徴とする。
【０００８】
フタロシアニン化合物は、無金属フタロシアニンまたはオキソチタニルフタロシアニンであることが好ましい。
フタロシアニン化合物が無金属フタロシアニンの場合、形成された感光層または電荷発生層は、下記式（Ｉ）を満足することが好ましい。
Ａ／（Ｃ・ｄ）＞３．００×１０4   ・・・（Ｉ）
式（Ｉ）中、Ａは、感光層または電荷発生層の７００ｎｍにおける吸光度であり、Ｃは、感光層または電荷発生層中の無金属フタロシアニンの含有量（質量％）であり、ｄは、感光層または電荷発生層の厚さ（ｍ）である。
【０００９】
フタロシアニン化合物がオキソチタニルフタロシアニンの場合、形成された感光層または電荷発生層は、下記式（II）を満足することが好ましい。
Ａ／（Ｃ・ｄ）＞１．７５×１０4   ・・・（II）
式（II）中、Ａは、感光層または電荷発生層の７００ｎｍにおける吸光度であり、Ｃは、感光層または電荷発生層中のオキソチタニルフタロシアニンの含有量（質量％）であり、ｄは、感光層または電荷発生層の厚さ（ｍ）である。
【００１０】
電荷輸送剤は、正孔輸送剤を含み、かつ正孔輸送剤のイオン化ポテンシャル（ＩＰH ）とフタロシアニン化合物のイオン化ポテンシャル（ＩＰP ）との差（ＩＰH −ＩＰP ）が、０．１０〜０．４０ｅＶであることが好ましい。
【００１１】
本発明の画像形成装置は、本発明の製造方法によって得られた電子写真感光体と、電子写真感光体の表面を帯電させる帯電手段と、電子写真感光体の表面を露光して静電潜像を形成する露光手段と、静電潜像をトナー像として現像する現像手段と、トナー像を電子写真感光体から被転写体へ転写する転写手段とを有し、かつ、電子写真感光体の表面の電荷を除去する除電手段を有しないことを特徴とする。
【発明の効果】
【００１２】
本発明の電子写真感光体の製造方法によれば、露光メモリが抑えられた電子写真感光体を得ることができる。
本発明の画像形成装置は、高品位の画像を得ることができる。
【発明を実施するための最良の形態】
【００１３】
＜電子写真感光体＞
電子写真感光体としては、（ｉ）単層型電子写真感光体、（ii）積層型電子写真感光体が挙げられ、本発明においては、露光メモリの抑制効果が高い点で、単層型電子写真感光体が好ましく、正帯電単層型電子写真感光体が特に好ましい。
【００１４】
（ｉ）単層型電子写真感光体：
図１は、単層型電子写真感光体の一例を示す概略断面図である。単層型電子写真感光体１０は、導電性基体１２と、導電性基体１２上に設けられた感光層１４とを有する。
なお、単層型電子写真感光体１０は、図１のものに限定はされず、導電性基体１２と感光層１４との間に、単層型電子写真感光体１０の特性を阻害しない範囲でバリア層が設けられていてもよく、感光層１４の表面に保護層が設けられていてもよい。
【００１５】
（導電性基体）
導電性基体しては、例えば、鉄、アルミニウム、銅、スズ、白金、銀、バナジウム、モリブデン、クロム、カドミウム、チタン、ニッケル、パラジウム、インジウム、ステンレス鋼、真鍮等の金属；該金属が蒸着またはラミネートされたプラスチック材料；ヨウ化アルミニウム、酸化スズ、酸化インジウム等で被覆されたガラス等が挙げられる。
導電性基体の形状としては、シート状、ドラム状等が挙げられる。導電性基体の形状は、画像形成装置の構造に合わせて適宜決定すればよい。
【００１６】
（感光層）
感光層は、電荷発生剤、電荷輸送剤（正孔輸送剤および／または電子輸送剤）、および結着樹脂を含有する層である。
【００１７】
本発明においては、電荷発生剤としてフタロシアニン化合物を用いる。フタロシアニン化合物としては、露光メモリの抑制効果が高い点で、下記式（１−１）で表される無金属フタロシアニンまたは下記式（１−２）で表されるオキソチタニルフタロシアニンが好ましい。以下、式（１−１）で表される化合物を化合物（１−１）と記す。他の化合物も同様に記す。
【００１８】
【化１】
2007193265.tif 000003
【００１９】
化合物（１−２）としては、有機溶媒中の保管性に優れ、温湿度の変化に対して安定であり、さらに有機溶剤への分散性に優れる点で、下記（ａ）、（ｂ）の特性のうち少なくとも一方を満足するものが好ましい。
（ａ）結晶が、示差走査熱量分析において、吸着水の気化にともなうピーク以外は５０〜４００℃に温度変化のピークを有しない。
（ｂ）有機溶媒中に２４時間、浸漬した後、回収した結晶が、ＣｕＫα特性Ｘ線回折スペクトルにおいて、少なくともブラッグ角２θ±０．２゜＝２７．２°に最大ピークを有するとともに、２６．２°にピークを有しない。
【００２０】
感光層は、他の電荷発生剤を含有してもよい。他の電荷発生剤としては、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料等の有機光導電体；セレン、セレン−テルル、セレン−ヒ素、硫化カドミウム、アモルファスシリコン等の無機光導電剤等が挙げられる。電荷発生剤は、１種を単独で用いてもよく、２種以上を組み合わせて用いてもよい。
【００２１】
正孔輸送剤としては、トリアリールアミン系化合物、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等が挙げられる。正孔輸送剤は、１種を単独で用いてもよく、２種以上を組み合わせて用いてもよい。
【００２２】
正孔輸送剤は、正孔輸送剤のイオン化ポテンシャル（ＩＰH ）とフタロシアニン化合物のイオン化ポテンシャル（ＩＰP ）との差（ＩＰH −ＩＰP ）が、０．１０〜０．４０ｅＶとなるように選択することが好ましい。ＩＰH −ＩＰP がこの範囲にあれば、露光メモリの抑制効果がさらに高くなる。イオン化ポテンシャルは、大気雰囲気型紫外線光電子分析装置（理研計器（株）製、ＡＣ−１）を用いて測定する。
正孔輸送剤としては、化合物（２−１）〜（２−７）が好ましい。
【００２３】
【化２】
2007193265.tif 000004
【００２４】
電子輸送剤としては、キノン誘導体、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体  、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等が挙げられる。電子輸送剤は、１種を単独で用いてもよく、２種以上を組み合わせて用いてもよい。
電子輸送剤としては、化合物（３−１）〜（３−４）が好ましい。
【００２５】
【化３】
2007193265.tif 000005
【００２６】
結着樹脂としては、例えば、ビスフェノールＺ型、ビスフェノールＺＣ型、ビスフェノールＣ型、ビスフェノールＡ型等のポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂等の熱可塑性樹脂；シリコーン樹脂、エポキシ樹脂、フェノール樹脂、尿素樹脂、メラミン樹脂等の熱硬化性樹脂；エポキシアクリレート、ウレタン−アクリレート等の光硬化型樹脂等が挙げられる。結着樹脂は、１種を単独で用いてもよく、２種以上を組み合わせて用いてもよい。
結着樹脂としては、下記式（４）で表される繰り返し単位を有するポリカーボネート樹脂（以下、Ｚ型ポリカーボネート樹脂と記す。）が好ましい。
【００２７】
【化４】
2007193265.tif 000006
【００２８】
感光層には、電子写真特性に悪影響を与えない範囲で、公知の添加剤を含有していてもよい。添加剤としては、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等が挙げられる。
また、感光層の感度を向上させるために、テルフェニル、ハロナフトキノン類、アセナフチレン等の公知の増感剤を電荷発生剤と併用してもよい。
【００２９】
電荷発生剤の含有量は、結着樹脂１００質量部に対して０．１〜５０質量部が好ましく、０．５〜３０質量部がより好ましい。
正孔輸送剤の含有量は、結着樹脂１００質量部に対して２０〜５００質量部が好ましく、３０〜２００質量部がより好ましい。
電子輸送剤の含有量は、結着樹脂１００質量部に対して５〜１００質量部が好ましく、１０〜８０質量部がより好ましい。
感光層の厚さは、５〜１００μｍが好ましく、１０〜５０μｍがより好ましい。
【００３０】
（ii）積層型電子写真感光体：
図２は、積層型電子写真感光体の一例を示す概略断面図である。積層型電子写真感光体２０は、導電性基体１２と、導電性基体１２上に設けられた電荷発生層２４と、電荷発生層２４上に設けられた電荷輸送層２６とを有する。積層型電子写真感光体２０においては、電荷発生層２４と電荷輸送層２６とで積層型感光層が構成される。
【００３１】
なお、積層型電子写真感光体２０は、図２のものに限定はされず、図３に示すように、導電性基体１２上に電荷輸送層２６が設けられ、電荷輸送層２６上に電荷発生層２４が設けられたものでもよい。ただし、電荷発生層２４の厚さは電荷輸送層２６に比べ薄いため、電荷発生層２４の保護の点で、電荷発生層２４の上に電荷輸送層２６を設けることが好ましい。
導電性基体としては、単層型電子写真感光体と同様のものが挙げられる。
【００３２】
（電荷発生層）
電荷発生層は、電荷発生剤および結着樹脂を含有する層である。
電荷輸送層に正孔輸送剤を含有させた場合、電荷発生層は電子輸送剤を含有してもよく、電荷輸送層に電子輸送剤を含有させた場合、電荷発生層は正孔輸送剤を含有してもよい。
電荷発生剤および結着樹脂としては、単層型電子写真感光体と同様のものが挙げられる。
【００３３】
電荷発生層の電荷発生剤の含有量は、結着樹脂１００質量部に対して５〜１０００質量部が好ましく、３０〜５００質量部がより好ましい。
電荷発生層は、電子写真特性に悪影響を与えない範囲で、公知の添加剤を含有していてもよい。添加剤としては、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等が挙げられる。
電荷発生層の厚さは、０．０１〜５μｍが好ましく、０．１〜３μｍがより好ましい。
【００３４】
（電荷輸送層）
電荷輸送層は、電荷輸送剤として正孔輸送剤または電子輸送剤、および結着樹脂を含有する層である。
電荷輸送剤として正孔輸送剤を含有させた場合、負帯電積層型電子写真感光体となる。電荷輸送剤として電子輸送剤を含有させた場合、正帯電積層型電子写真感光体となる。
正孔輸送剤、電子輸送剤および結着樹脂としては、単層型電子写真感光体と同様のものが挙げられる。
【００３５】
電荷輸送層に正孔輸送剤を含有させる場合、正孔輸送剤の含有量は、結着樹脂１００質量部に対して１０〜５００質量部が好ましく、２５〜２００質量部がより好ましい。
電荷輸送層に電子輸送剤を含有させる場合、電子輸送剤の含有量は、結着樹脂１００質量部に対して５〜２００質量部が好ましく、１０〜１００質量部がより好ましい。
電荷輸送層は、電子写真特性に悪影響を与えない範囲で、公知の添加剤を含有していてもよい。添加剤としては、例えば、酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等が挙げられる。
電荷輸送層の厚さは、２〜１００μｍが好ましく、５〜５０μｍがより好ましい。
【００３６】
＜電子写真感光体の製造方法＞
（ｉ）単層型電子写真感光体：
単層型電子写真感光体は、フタロシアニン化合物、電荷輸送剤、結着樹脂および溶剤を含む塗布液を調製し、該塗布液を導電性基体上に塗布し、乾燥させて感光層を形成することにより製造される。
本発明においては、塗布液を以下のようにして調製することに特徴がある。
フタロシアニン化合物、電荷輸送剤、結着樹脂および溶剤を含む混合物を、ゲージ圧で０ｋｇ／ｃｍ2 を超えて３．０ｋｇ／ｃｍ2 以下の加圧下で撹拌して塗布液を調製する。ゲージ圧とは、大気圧を０ｋｇ／ｃｍ2 としたときの圧力である。
【００３７】
塗布液を調製する際に加圧を行うことで、フタロシアニン化合物の分散性が向上し、後述する理由から、露光メモリの抑制効果が高くなる。ただし、３．０ｋｇ／ｃｍ2 を超えて加圧しても、露光メモリの抑制効果にあまり変化が見られず、また、加圧に充分に耐えられる容器を用意する必要があり、経済的ではない。
塗布液は、ゲージ圧で０．１〜３．０ｋｇ／ｃｍ2 の加圧下で調製することが好ましい。
【００３８】
混合物の加圧および撹拌は、加圧が可能な分散機を用いて行う。該分散機としては、例えば、図４に示すような、蓋部３２に加圧口３４および過加圧逃げ口３６が設けられた耐圧容器３８と、蓋部３２を貫通する回転軸４２の先端に、複数のスリット４４を有する撹拌ヘッド４６が設けられた攪拌機４０とから構成される分散機３０が挙げられる。
【００３９】
溶剤としては、例えば、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素；ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等が挙げられる。溶剤は、１種を単独で用いてもよく、２種以上を混合して用いてもよい。
【００４０】
塗布液には、各成分の分散性、感光層表面の平滑性をよくするために、界面活性剤、レベリング剤等を添加してもよい。
塗布方法としては、ディップコート法、ブレードコート法等の公知の方法が挙げられる。
乾燥方法としては、熱風乾燥法、真空乾燥法等の公知の方法が挙げられる。
【００４１】
（ii）積層型電子写真感光体：
積層型電子写真感光体は、フタロシアニン化合物、結着樹脂および溶剤を含む塗布液を調製し、該塗布液を導電性基体または電荷輸送層上に塗布し、乾燥させて電荷発生層を形成することにより製造される。
本発明においては、塗布液を以下のようにして調製することに特徴がある。
フタロシアニン化合物、結着樹脂および溶剤を含む混合物を、ゲージ圧で０ｋｇ／ｃｍ2 を超えて３．０ｋｇ／ｃｍ2 以下の加圧下で撹拌して塗布液を調製する。
【００４２】
塗布液を調製する際に加圧を行うことで、フタロシアニン化合物の分散性が向上し、後述する理由から、露光メモリの抑制効果が高くなる。ただし、３．０ｋｇ／ｃｍ2 以下を超えて加圧しても、露光メモリの抑制効果にあまり変化が見られず、また、加圧に充分に耐えられる容器を用意する必要があり、経済的ではない。
塗布液は、ゲージ圧で０．１〜３．０ｋｇ／ｃｍ2 の加圧下で調製することが好ましい。
【００４３】
混合物の加圧および撹拌に用いる分散機としては、単層型電子写真感光体の感光層用の塗布液の調製に用いたものと同様のものが挙げられる。
溶剤としては、単層型電子写真感光体の感光層用の塗布液に用いたものと同様のものが挙げられる。
塗布方法および乾燥方法としては、単層型電子写真感光体の感光層を形成する際に用いた方法と同様の方法が挙げられる。
【００４４】
電荷輸送層は、例えば、電荷輸送剤（正孔輸送剤または電子輸送剤）、結着樹脂等を溶剤に溶解または分散させた塗布液を、導電性基体または電荷発生層上に塗布し、乾燥させることで形成される。
塗布液の調製は、ロールミル、ボールミル、アトライタ、ペイントシェーカー、超音波分散機等を用いて、各成分を溶剤に溶解または分散さることによって行われる。
塗布方法および乾燥方法としては、単層型電子写真感光体の感光層を形成する際に用いた方法と同様の方法が挙げられる。
【００４５】
以上説明した本発明の電子写真感光体の製造方法にあっては、ゲージ圧で０ｋｇ／ｃｍ2 を超えて３．０ｋｇ／ｃｍ2 以下の加圧下で撹拌して塗布液を調製しているため、塗布液中におけるフタロシアニン化合物の分散性が向上する。そして、該塗布液から得られる感光層または電荷発生層においても、フタロシアニン化合物の分散性が向上する。その結果、感光層または電荷発生層の表面付近でも露光により電荷が充分に発生することとなり、電荷輸送距離が短くなり、露光メモリが抑えられる。特に、正帯電単層型電子写真感光体においては、電子輸送距離が短くなるため、露光メモリの抑制効果が顕著に現れる。
【００４６】
フタロシアニン化合物の分散性は、感光層または電荷発生層の吸光度から判断することができる。
フタロシアニン化合物が無金属フタロシアニンの場合、形成された感光層または電荷発生層が、下記式（Ｉ）を満足すれば、無金属フタロシアニンの分散性が良好であり、露光メモリが充分に抑えられる。
Ａ／（Ｃ・ｄ）＞３．００×１０4   ・・・（Ｉ）
式（Ｉ）中、Ａは、感光層または電荷発生層の７００ｎｍにおける吸光度であり、Ｃは、感光層または電荷発生層中の無金属フタロシアニンの含有量（質量％）であり、ｄは、感光層または電荷発生層の厚さ（ｍ）である。
よって、塗布液の調製は、フタロシアニン化合物が無金属フタロシアニンの場合、式（Ｉ）を満足するような加圧、撹拌条件にて行うことが好ましい。
【００４７】
フタロシアニン化合物がオキソチタニルフタロシアニンの場合、形成された感光層または電荷発生層が、下記式（II）を満足すれば、オキソチタニルフタロシアニンの分散性が良好であり、露光メモリが充分に抑えられる。
Ａ／（Ｃ・ｄ）＞１．７５×１０4   ・・・（II）
式（II）中、Ａは、感光層または電荷発生層の７００ｎｍにおける吸光度であり、Ｃは、感光層または電荷発生層中のオキソチタニルフタロシアニンの含有量（質量％）であり、ｄは、感光層または電荷発生層の厚さ（ｍ）である。
よって、塗布液の調製は、フタロシアニン化合物がオキソチタニルフタロシアニンの場合、式（II）を満足するような加圧、撹拌条件にて行うことが好ましい。
【００４８】
＜画像形成装置＞
図５は、本発明の画像形成装置の一例を示す概略構成図である。画像形成装置５０は、回転可能なドラム状の電子写真感光体５２の回転方向に沿って、帯電手段５４、露光手段５６、現像手段５８、および転写手段６０を順次有し、電子写真感光体５２の表面の電荷を除去する除電手段を有しないものである。
【００４９】
電子写真感光体５２は、本発明の製造方法によって得られた電子写真感光体である。
帯電手段５４は、電子写真感光体５２の表面を帯電させる手段である。
露光手段５６は、電子写真感光体５２の表面を露光して静電潜像を形成する手段である。
現像手段５８は、トナーを用いて、静電潜像をトナー像として現像する手段である。現像手段５８としては、例えば特開２００１−２９６７４２号公報に記載された、トナー転写後の電子写真感光体５２表面の残留トナーを除去するクリーニング手段を兼ねる現像同時クリーニング方式の現像手段が好ましい。
転写手段６０は、トナー像を電子写真感光体５２から被転写体（図示略）へ転写する手段である。
【００５０】
画像形成装置 としては、複写機、ファクシミリ、レーザービームプリンタ等が挙げられる。
以上説明した本発明の画像形成装置にあっては、露光メモリーが抑えられた電子写真感光体を用いているため、除電手段を設けなくても、メモリー画像が発生せず、高品質の画像を得ることができる。また、除電手段を有しないため、画像形成装置の小型化、イニシャルコストダウン等が図れる。
【００５１】
また、本発明の画像形成装置にあっては、露光メモリーが抑えられた電子写真感光体を用いているため、現像手段として、現像同時クリーニング方式の現像手段を用いても、メモリー画像が発生せず、高品質の画像を得ることができる。そして、クリーニング手段を設ける必要がないため、画像形成装置の小型化、イニシャルコストダウン等が図れる。
【実施例】
【００５２】
実施例における各測定、評価は以下のように行った。
（吸光度）
感光層の吸光度は、分光測色計（ミノルタ社製、ＣＭ−１０００）を用いて測定した。つまり、得られた感光層（基準厚さ２．５×１０-5ｍ）を積層した支持基体における、波長７００ｎｍの光に対する反射吸光度（Ａ1）を、色差計（ミノルタ（株）製、色差計ＣＭ１０００）を用いて測定した。次に、感光層を積層していない支持基体における、波長７００ｎｍの光に対する反射吸光度（Ａ2）を、同様に測定した。したがって、支持基体の影響を排除して、感光層における反射吸光度を求めるために、感光層と支持基体の反射吸光度が混在しているＡ1から、支持基体の反射吸光度であるＡ2を差し引いた値を感光層の吸光度とした。
（厚さ）
感光層の厚さは、渦電流式膜厚計を用いて測定した。
【００５３】
（露光メモリ）
除電ランプを取り除いたマルチファンクションプリンタ（京セラミタ（株）製、Ａｎｔｉｃｏ４０）に、電子写真感光体を装着し、印写試験を実施した。図６に示すような原稿を１枚印写し、その後、文字原稿（濃度５％）を１０００枚印字した。１枚目および１０００枚印字後のどちらにもメモリー画像が全く発生していないものを◎、わずかにメモリー画像が発生しているものを○、１枚目、１０００枚印字後のどちらか一方でもはっきりとメモリー画像が発生しているものを×と評価した。
【００５４】
〔実施例１〕
電荷発生剤として化合物（１−１）（ＩＰP ５．１５ｅＶ）３質量部、正孔輸送剤として化合物（２−１）４５質量部、電子輸送剤として化合物（３−３）３０質量部、結着樹脂としてＺ型ポリカーボネート樹脂１００質量部（粘度平均分子量２万）およびテトラヒドロフラン８００質量部を、図４に示す分散機３０に入れ、ゲージ圧で０．１０ｋｇ／ｃｍ2 の加圧下で２時間撹拌し、塗布液を調製した。
【００５５】
ついで塗布液を導電性基板上にディップコート法にて塗布し、１００℃で４０分間熱風乾燥して厚さ２５μｍの感光層を形成し、単層型電子写真感光体を得た。感光層中の化合物（１−１）の濃度（Ｃ）は１．６９質量％であった。
感光層の吸光度、厚さを測定した。また、露光メモリの評価を行った。結果を表１に示す。
【００５６】
〔実施例２〜４〕
塗布液を表１に示すゲージ圧の加圧下で調製した以外は、実施例１と同様にして単層型電子写真感光体を得た。
感光層の吸光度、厚さを測定した。また、露光メモリの評価を行った。結果を表１に示す。
【００５７】
〔比較例１〕
塗布液を加圧せずに大気圧中で調製した以外は、実施例１と同様にして単層型電子写真感光体を得た。
感光層の吸光度、厚さを測定した。また、露光メモリの評価を行った。結果を表１に示す。
【００５８】
【表１】
2007193265.tif 000007
【００５９】
〔実施例５〜１０〕
正孔輸送剤を、化合物（２−２）〜（２−７）に変更した以外は、実施例３と同様にして単層型電子写真感光体を得た。
感光層の吸光度、厚さを測定した。また、露光メモリの評価を行った。結果を表２に示す。
【００６０】
【表２】
2007193265.tif 000008
【００６１】
〔実施例１１〕
電荷発生剤を化合物（１−２）（ＩＰP ５．２５ｅＶ）に変更し、ゲージ圧を０．２０ｋｇ／ｃｍ2 に変更した以外は、実施例１と同様にして単層型電子写真感光体を得た。
感光層の吸光度、厚さを測定した。また、露光メモリの評価を行った。結果を表３に示す。
【００６２】
〔実施例１２〜１４〕
塗布液を表３に示すゲージ圧の加圧下で調製した以外は、実施例１１と同様にして単層型電子写真感光体を得た。
感光層の吸光度、厚さを測定した。また、露光メモリの評価を行った。結果を表３に示す。
【００６３】
〔比較例２〕
塗布液を加圧せずに大気圧中で調製した以外は、実施例１１と同様にして単層型電子写真感光体を得た。
感光層の吸光度、厚さを測定した。また、露光メモリの評価を行った。結果を表３に示す。
【００６４】
【表３】
2007193265.tif 000009
【００６５】
〔実施例１５〜２０〕
正孔輸送剤を、化合物（２−２）〜（２−７）に変更した以外は、実施例１３と同様にして単層型電子写真感光体を得た。
感光層の吸光度、厚さを測定した。また、露光メモリの評価を行った。結果を表４に示す。
【００６６】
【表４】
2007193265.tif 000010
【産業上の利用可能性】
【００６７】
本発明の製造方法で得られた電子写真感光体は、露光メモリが抑えられており、除電手段を有しない画像形成装置に有用である。
【図面の簡単な説明】
【００６８】
【図１】単層型電子写真感光体の一例を示す概略断面図である。
【図２】積層型電子写真感光体の一例を示す概略断面図である。
【図３】積層型電子写真感光体の他の例を示す概略断面図である。
【図４】分散機の一例を示す概略断面図である。
【図５】画像形成装置の一例を示す概略構成図である。
【図６】印写試験に用いた原稿を示す図である。
【符号の説明】
【００６９】
１０  単層型電子写真感光体
１２  導電性基体
１４  感光層
２０  積層型電子写真感光体
２４  電荷発生層
５０  画像形成装置
５２  電子写真感光体
５４  帯電手段
５６  露光手段
５８  現像手段
６０  転写手段
【図１】
2007193265.tif 000011
【図２】
2007193265.tif 000012
【図３】
2007193265.tif 000013
【図４】
2007193265.tif 000014
【図５】
2007193265.tif 000015
【図６】
2007193265.tif 000016